(57)【特許請求の範囲】
【請求項１】
有機顔料が下記一般式（Ｉ）で表される化合物の存在下に分散されてなる顔料分散組成物。
【化１】
0003967783.tif 000016
［但し、Ｒ1 は、下記一般式（II）：
【化２】
0003967783.tif 000017
（但し、Ｒ4 及びＲ5 は、それぞれ独立に水素原子または炭素原子数１〜４のアルキル基を表わすか、又はＲ4 及びＲ5 が互いに連結して窒素原子とともにモルホリン環を形成し；Ｘは、炭素原子数２〜３のアルキレン基を表わし、そしてＹは−ＮＨ−を表わす）で表わされる基を表わし；
Ｒ2 は、−ＮＨＲ7 （但し、Ｒ7 は、炭素原子数６〜１０のアリール基、炭素原子数７〜８のアラルキル基又は炭素原子数１〜４のアルキル基を表わす）、上記一般式（II）（但し、Ｒ4 及びＲ5 は、それぞれ独立に低級アルキル基を表わし、Ｘは、炭素原子数２〜３のアルキレン基を表わし、Ｙは、−ＮＨ−を表わす）で表わされる基、炭素原子数１〜４のアルキル基、炭素原子数７〜９のアラルキル基、アルコキシあるいはフェノキシで置換されても良い炭素原子数１〜８のアルコキシ基、炭素原子数６〜１０のアリールオキシ基、炭素原子数６〜１０のアリール基、又はハロゲン原子を表わし；そして
Ｒ3 は、−ＮＨＲ8 （但し、Ｒ8 は、フェニルあるいはメチルで置換されていても良いクマリニル基を表わす）］。
【請求項２】
さらに、酸性基を有するバインダーポリマーを含有する請求項１に記載の顔料分散組成物。
【請求項３】
さらに、有機溶剤を含有する請求項１に記載の顔料分散組成物。
【請求項４】
該有機顔料が、黄色顔料である請求項１に記載の顔料分散組成物。
【請求項５】
請求項１に記載の顔料分散組成物、酸性基を有するバインダーポリマー、多官能モノマー及び光重合開始剤とからなる着色感光性組成物。
【発明の詳細な説明】
【０００１】
【発明の属する技術分野】
本発明は、分散性、流動性に優れ、かつ着色力に優れる顔料分散組成物、及びこれを含む感光性組成物に関する。本発明の顔料分散組成物及び着色感光性組成物は、塗料、印刷インキ、それらを用いたカラー表示板等に有用であり、また着色感光性組成物は、カラープルーフ等の基体上の多色の着色画像の形成、液晶カラーディスプレイ等に使用されるカラーフィルターの製造に有用である。
【０００２】
【従来の技術】
一般に、鮮明な色調と高い着色力を示す実用上重要な顔料は微細な粒子からなっている。しかし、高い着色力を得るために顔料粒子をより微細化していくと、往々にして顔料分散液は高粘度を示すため、このような分散を工業的規模で行なった場合は、分散液の分散機からの取り出しが困難となったり、パイプラインによる輸送ができなくなるばかりでなく、貯蔵中にゲル化を起こして使用不能となることがある。
【０００３】
このような顔料を含有した着色感光性組成物は、例えばカラープルーフやカラーフィルター等を作製するための画像形成材料として有用である。顔料には、前述のように鮮明な色調と高い着色力が求められる。
着色感光性組成物を用いて着色画像を形成するには、感光性組成物の層を基板上に形成し、露光、現像を行なう。この現像の際、現像液としては、環境上の問題から、有機溶剤よりアルカリ性水溶液を使用することが多く、着色感光性層はアルカリ性水溶液に可溶であることが要求される。
また、着色感光性組成物の塗布液の溶媒（即ち顔料の分散媒体）としては塗布後の乾燥の観点から、有機溶剤を使用するのが好ましい。従って、着色感光性組成物に使用される結合剤（バインダー）は、酸性基を有し、かつ適当な有機溶媒に溶けることが必要である。着色感光性組成物においては、通常、有機顔料はこのような酸性基を有するバインダー中に分散されている。
【０００４】
一般に、このような着色感光性組成物により形成される層は極めて薄く、かつ薄い膜厚で高い着色濃度を示すことが要求されることから、有機溶媒に可溶の酸性基を有するバインダー中に、有機顔料を高度に微細化、分散させることが必要となる。
【０００５】
例えば、着色感光性組成物（顔料分散組成物）は、前述したように液晶ディスプレー等に用いるカラーフィルターの形成材料として有用である。
カラーフィルターは、それぞれ赤、緑、青の３原色の画素を選択的に透過するように、着色剤を各画素部に配置することによって形成されている。着色剤を画素部に配置するには種々の方法が知られており、染色法、印刷法、電着法、顔料分散法等が実用化されている。これらの中では、得られるカラーフィルターの品質及び製造プロセスの安定性から、顔料分散法が優れている。
顔料分散法では、顔料分散組成物を含有する着色感光性組成物の溶液を透明基板上に塗布して着色感光性層を設け、パターン露光した後現像して第一色目の画素パターンを形成し、これを複数回繰り返すことで、基板上に複数色の画素パターンを形成する。着色材として顔料を用いるため、顔料の微細化が充分でない場合、顔料粒子により光が散乱、吸収され、光透過率が低下する。更に、顔料粒子による光の散乱、複屈折等で偏光軸が回転し、液晶表示装置のコントラストも低下する場合がある（1990年第７回色彩光学コンファレンス、５１２色表示１０．４”サイズＴＦＴ−ＬＣＤ用カラーフィルター、植木、小関、福永、山中）。このため、顔料粒子の高度に微細化することが求められている。
【０００６】
上記問題を解決するため、即ち充分な流動性を有し、かつ微細化された顔料分散液を得るため、種々の分散剤を使用することが知られている。分散剤は、通常ポリマー系と、低分子化合物の二種に大きく分けることができる。
ポリマー系分散剤としては、ポリアクリル酸塩、マレイン酸ナトリウムオレフィン共重合体、末端カルボキシル基含有ポリエステル（特公昭５４−３４００９号公報）、テトラキス（２−ヒドロキシアルキル）エチレンジアミンを出発物質とする酸性基及び／又は塩基性基を有するポリエステル（特開平２−２４５２３１号公報）等が知られており、また低分子化合物の分散剤としては、ソルビタン脂肪酸エステル、ポリオキシエチレンアルキルアミン、アルキルジアミン、アルカノールアミン誘導体（米国特許第３５３６５１０号）等が知られている。
【０００７】
前記有機溶剤に可溶で酸性基を有するバインダーを用いて有機顔料を分散させる必要のあるカラーフィルター作成用、あるいはカラープルーフ作成用等の着色感光性組成物を製造する場合、従来からフッ素系界面活性剤等の使用の例は知られているが、分散剤にどのような化合物を使用すべきかについては提案されていない。
【０００８】
充分な流動性を有し、かつ微細化された顔料分散液を得るために有効な分散剤を得るため、本発明者は検討を重ねた。本発明者の検討により、有機溶媒に可溶の酸性基を有するバインダー中に有機顔料を分散させた場合、その酸性基と有機顔料との間で分子間力が働いて、増粘する傾向があり、この増粘により分散安定性は向上するが、顔料の微粒化には好ましくなく、増粘せず分散を促進する分散剤が必要であることがわかった。それには、ポリマー系分散剤より、低分子化合物が好ましく、さらに公知の低分子化合物の分散剤の中ではアミン化合物等が比較的分散性向上に効果が大きかったが、このアミン化合物等は酸性基と塩を作り、後の現像に悪影響を与えるため好ましくない（感光性樹脂層が現像液に溶解し易くなる等）ことが明らかとなった。またアルカリ性の分散剤や水に溶け易い分散剤も、上記アミン化合物と同様な傾向があることも分かった。
本発明者は、上記知見に基づいて、種々の化合物を検討した結果、本発明のトリアジン化合物を発見するに至ったものである。本発明のトリアジン化合物のクマリニル（７）基を有するものは蛍光増白剤として知られている（特公昭４８−３７９６９号公報、特開昭４９−１７４２３号公報）が、顔料分散剤として使用できるとの記載はない。
【０００９】
【発明が解決しようとする課題】
本発明の目的は、分散安定性、流動性に優れ、かつ光透過性が高く、着色力に優れた顔料分散組成物を提供することにある。
更に本発明の目的は、アルカリ現像適性に優れ、かつ高い着色力を有する着色感光性組成物を提供することにある。
【００１０】
【課題を解決するための手段】
本発明は、有機顔料が下記一般式（Ｉ）で表される化合物の存在下に分散されてなる顔料分散組成物：
【００１１】
【化３】
0003967783.tif 000002
【００１２】
［但し、Ｒ1 は、下記一般式（II）：
【００１３】
【化４】
0003967783.tif 000003
【００１４】
（但し、Ｒ4 及びＲ5 は、それぞれ独立に水素原子または炭素原子数１〜４のアルキル基を表わすか、又はＲ4 及びＲ5 が互いに連結して窒素原子とともにモルホリン環を形成し；Ｘは、炭素原子数２〜３のアルキレン基を表わし、そしてＹは−ＮＨ−を表わす）で表わされる基を表わし；
Ｒ2 は、−ＮＨＲ7 （但し、Ｒ7 は、炭素原子数６〜１０のアリール基、炭素原子数７〜８のアラルキル基又は炭素原子数１〜４のアルキル基を表わす）、上記一般式（II）（但し、Ｒ4 及びＲ5 は、それぞれ独立に低級アルキル基を表わし、Ｘは、炭素原子数２〜３のアルキレン基を表わし、Ｙは、−ＮＨ−を表わす）で表わされる基、炭素原子数１〜４のアルキル基、炭素原子数７〜９のアラルキル基、アルコキシあるいはフェノキシで置換されても良い炭素原子数１〜８のアルコキシ基、炭素原子数６〜１０のアリールオキシ基、炭素原子数６〜１０のアリール基、又はハロゲン原子を表わし；そして
Ｒ3 は、−ＮＨＲ8 （但し、Ｒ8 は、フェニルあるいはメチルで置換されていても良いクマリニル基を表わす）］にある。
【００１５】
上記顔料分散組成物の好ましい態様は下記の通りである。
（１）更に、有機溶剤を含有する。
（２）更に、酸性基を有するバインダーポリマーを含有する。
（３）上記有機顔料が、黄色顔料である。
【００１６】
本発明は、上記の顔料分散組成物、酸性基を有するバインダーポリマー、多官能性モノマー及び光重合開始剤とからなる着色感光性組成物にもある。
さらに上記感光性材料の層を支持体に設けることにより感光性転写材料として用いることもできる。
【００１７】
上記感光性材料は、その有機溶剤溶液を基板に塗布、乾燥して感光性層を形成し、該層に画像様に露光し、次いで現像することからなる画像形成方法に有利に利用することができる。また、このような方法により、カラーフィルターやカラープルーフの作成にも好適に用いることができる。
【００１８】
【発明の実施の形態】
本発明の顔料分散組成物は、有機顔料及び前記一般式（Ｉ）で表される化合物の分散剤を含んでいる。一般に有機溶剤、バインダー（酸性基を有することが好ましい）を更に含んでいる。
本発明の化合物の置換クマリニルは、一般に３又は４置換クマリニル（７）基である。
【００１９】
本発明において顔料の分散剤として作用する、上記一般式（Ｉ）で表わされるトリアジン化合物の好ましい例として、下記の化合物を挙げることができる。
【００２０】
【化５】
0003967783.tif 000004
【００２１】
【化６】
0003967783.tif 000005
【００２２】
【化７】
0003967783.tif 000006
【００２３】
【化８】
0003967783.tif 000007
【００２４】
【化９】
0003967783.tif 000008
【００２５】
【化１０】
0003967783.tif 000009
【００２６】
【化１１】
0003967783.tif 000010
【００２７】
【化１２】
0003967783.tif 000011
【００２８】
本発明の一般式（Ｉ）で表わされる分散剤は単独で使用できるが、一般に知られている分散剤と混合して使用してもよい。混合比率は、一般式（Ｉ）の分散剤：他の分散剤の比が、重量で、９９：１〜１０：９０の範囲が好ましく、特に９９：１〜３０：７０の範囲が好ましい。公知の分散剤の具体例としては、ノナノアミド、デカンアミド、ドデカンアミド、Ｎ−ドデシルヘキサデカンアミド、Ｎ−オクタデシルプロピオアミド、Ｎ，Ｎ−ジメチルドデカンアミド及びＮ，Ｎ−ジヘキシルアセトアミド等のアミド化合物、ジエチルアミン、ジヘプチルアミン、ジブチルヘキサデシルアミン、Ｎ，Ｎ，Ｎ’，Ｎ’−テトラメチルメタンアミン、トリエチルアミン、トリブチルアミン及びトリオクチルアミン等のアミン化合物、モノエタノールアミン、ジエタノールアミン、トリエタノールアミン、Ｎ，Ｎ，Ｎ’，Ｎ’−（テトラヒドロキシエチル）−１，２−ジアミノエタン、Ｎ，Ｎ，Ｎ’−トリ（ヒドロキシエチル）−１，２−ジアミノエタン、Ｎ，Ｎ，Ｎ’，Ｎ’−テトラ（ヒドロキシエチルポリオキシエチレン）−１、２−ジアミノエタン、１，４−ビス（２−ヒドロキシエチル）ピペラジン及び１−（２−ヒドロキシエチル）ピペラジン等のヒドロキシ基を有するアミン等を挙げることができ、その他にニペコタミド、イソニペコタミド、ニコチン酸アミド等の化合物を挙げることができる。
【００２９】
また本発明の一般式（Ｉ）で表わされる分散剤は、下記の一般式（Ｖ）または(VI)で表わされるアミン化合物と併用することも好ましい。
【００３０】
【化１３】
0003967783.tif 000012
【００３１】
式中、Ｒ21、Ｒ22は各々独立に水素原子、置換基を有していてもよいアルキル基又は置換基を有していてもよいアラルキル基を表わし、Ｒ21、Ｒ22は、互いに結合して窒素原子を含んだ５ないし６の飽和環を形成してもよい。この環は更に酸素原子、硫黄原子、窒素原子から選ばれる１〜３個の原子を含んでもよい。Ｒ23は、アルキレン基又はエーテル結合を含むアルキレン基を表わす。Ｘ2 は、−ＣＯＮ（Ｙ21）（Ｙ22），−ＯＣＯＮ（Ｙ21）（Ｙ22），−Ｎ（Ｙ23）ＣＯ（Ｙ24）又は−Ｎ（Ｙ23）ＣＯＮ（Ｙ21）（Ｙ22）で表せる基を表す。Ｙ21、Ｙ22、Ｙ23、Ｙ24は、各々独立に、水素原子又は置換基を有しても良いアルキル基、置換基を有していてもよいアラルキル基又は置換基を有していてもよいアリール基を表わす。
【００３２】
【化１４】
0003967783.tif 000013
【００３３】
式中、Ｒ21、Ｒ22、Ｒ26、Ｒ27は各々独立に水素原子、置換基を有していても良いアルキル基又は置換基を有していてもよいアラルキル基を表わし、Ｒ21、Ｒ22、Ｒ26、Ｒ27は各々独立に、互いに結合して窒素原子を含んだ５ないし６の飽和環を形成してもよい。この環は更に酸素原子、硫黄原子、窒素原子から選ばれる１〜３個の原子を含んでもよい。Ｒ24、Ｒ25は、アルキレン基又はエーテル結合を含むアルキレン基を表す。Ｚは、−ＣＯＮ（Ｙ21）−，−ＯＣＯＮ（Ｙ21）−又は−Ｎ（Ｙ22）ＣＯＮ（Ｙ23）−で表せる基を表す。Ｙ21、Ｙ22、Ｙ23は一般式（Ｖ）におけるＹ21、Ｙ22、Ｙ23と同じ意味を表す。
上記化合物として、例えばビス（２−（１−モルホリノ）エチル）テレフタルアミドを挙げることができる。
【００３４】
また、各種界面活性剤の使用が分散安定性の向上に有効である。例えば、アルキルナフタレンスルホン酸塩、燐酸エステル塩に代表されるアニオン系界面活性剤、アミン塩に代表されるカチオン系界面活性剤、アミノカルボン酸、ベタイン型に代表される両性界面活性剤を挙げることができる。
【００３５】
顔料分散組成物中に於ける分散剤の比率は、顔料１００重量部に対して０．１〜２００重量部が一般的であり、１〜５０重量部が好ましい。
顔料を分散する際には、一般に有機溶剤を用いるが、有機溶剤は、顔料１００重量部に対して１０〜１０００重量部が一般的であり、２０〜５００重量部が好ましい。
また、この分散液中の顔料含有率は、５〜８０重量％の範囲が一般的であり、１０〜７０重量％の範囲が好ましい。
【００３６】
本願発明で使用することができる有機顔料の例を以下に示す。
黄色顔料として、C.I.ピグメントイエロー20、C.I.ピグメントイエロー24、C.I.ピグメントイエロー83、C.I.ピグメントイエロー86、C.I.ピグメントイエロー93、C.I.ピグメントイエロー109 、C.I.ピグメントイエロー110 、C.I.ピグメントイエロー117 、C.I.ピグメントイエロー125 、C.I.ピグメントイエロー137 、C.I.ピグメントイエロー138、C.I.ピグメントイエロー139 、C.I.ピグメントイエロー185 、C.I.ピグメントイエロー147 、C.I.ピグメントイエロー148 、C.I.ピグメントイエロー153 、C.I.ピグメントイエロー154 、C.I.ピグメントイエロー166 、C.I.ピグメントイエロー168 等を；
【００３７】
オレンジ顔料として、C.I.ピグメントオレンジ36、C.I.ピグメントオレンジ43、C.I.ピグメントオレンジ51、C.I.ピグメントオレンジ55 、C.I.ピグメントオレンジ59、C.I.ピグメントオレンジ61 等を；
【００３８】
赤色顔料として、C.I.ピグメントレッド9、C.I.ピグメントレッド97、C.I.ピグメントレッド122 、C.I.ピグメントレッド123 、C.I.ピグメントレッド149 、C.I.ピグメントレッド168、C.I.ピグメントレッド177 、C.I.ピグメントレッド180 、C.I.ピグメントレッド192 、C.I.ピグメントレッド215 、C.I.ピグメントレッド216 、C.I.ピグメントレッド217 、C.I.ピグメントレッド220 、C.I.ピグメントレッド223 、C.I.ピグメントレッド224 、C.I.ピグメントレッド226 、C.I.ピグメントレッド227 、C.I.ピグメントレッド228 、C.I.ピグメントレッド240 、C.I.ピグメントレッド48:1等を；
【００３９】
バイオレット顔料としてC.I.ピグメントバイオレット19、C.I.ピグメントバイオレット23、C.I.ピグメントバイオレット29、C.I.ピグメントバイオレット30、C.I.ピグメントバイオレット37、C.I.ピグメントバイオレット40、C.I.ピグメントバイオレット50等を；
【００４０】
青色顔料としてC.I.ピグメントブルー15、C.I.ピグメントブルー15:6、C.I.ピグメントブルー22、C.I.ピグメントブルー60、C.I.ピグメントブルー64等を；
緑色顔料としてC.I.ピグメントグリーン7、C.I.ピグメントグリーン36等を；
ブラウン顔料としてC.I.ピグメントブラウン23、C.I.ピグメントブラウン25、C.I.ピグメントブラウン26等を；
黒色顔料としてC.I.ピグメントブラック7 等を挙げることができる。
【００４１】
これらの中で、ピグメントイエロー139 、ピグメントイエロー185 、ピグメントイエロー83が好ましく、特にピグメントイエロー139 である。
【００４２】
本発明の顔料分散組成物は、上記顔料分散剤を用いて、例えば次のようにして作製することができる。
１）有機顔料と顔料分散剤を予め混合して得られる顔料組成物を、ビヒクルに添加して分散させる。
２）ビヒクルに顔料と顔料分散剤を別々に添加して分散させる。
３）顔料と顔料分散剤を予め別々にビヒクルに分散し、得られた分散体を混合する。この場合、顔料分散剤を溶媒のみで分散してもよい。
４）ビヒクルに顔料を分散した後、得られた分散体に顔料分散剤を添加する。
【００４３】
上記ビヒクルとは、塗料が液体状態にあるときに顔料を分散させている媒質の部分をいい、液状であって顔料を結合して塗膜を固める成分（バインダー）と、これを溶解希釈する成分（有機溶剤）とで構成されている。
【００４４】
上記顔料を分散させる際使用する分散機としては、ニーダー、ロールミル、アトライター、スーパーミル、ディゾルバー、ホモミキサー、サンドミル等を挙げることができる。
【００４５】
上記顔料分散組成物を用いて着色画像を形成する方法としては、例えば、支持体上に顔料分散組成物を含む塗布液を、塗布、乾燥して組成物の層を形成し、あるいは仮支持体上に形成されたこの組成物の層を支持体上に転写し、その上に公知のポジ型あるいはネガ型の感光性樹脂組成物の層を設けて露光、現像し、次いで未露光の感光性樹脂組成物と共に同じ領域の顔料分散組成物を除去する方法を挙げることができる。
【００４６】
上記顔料分散組成物を用いて着色感光性組成物を得ることができ、これを用いて上記の着色画像の形成を行なうことができる。
着色感光性組成物は、顔料分散組成物と感光性組成物を混合して得られる。本発明において使用できる感光性組成物の材料としては、公知の、例えば特開平３−２８２４０４号公報に記載されている感光性組成物をすべて使用することができる。例えば、ネガ型ジアゾ樹脂とバインダーからなる感光性組成物、光重合性組成物、アジド化合物とバインダーとからなる感光性組成物、桂皮酸型感光性組成物等を挙げることができる。
【００４７】
これらの中で特に好ましいのは、光重合性組成物である。その光重合性組成物は光重合開始剤、多官能モノマーおよびバインダーを主成分とする。また感光性組成物としては、アルカリ水溶液により現像可能なものと、有機溶剤により現像可能なものが知られているが、公害防止、労働安定性の確保の観点からアルカリ水溶液現像可能なものが好ましい。
【００４８】
着色感光性組成物において用いられるバインダーとしては、顔料の分散性と感光性組成物として使用するためにアルカリ現像性を付与するための両方の性質を有することが要求される。このようなバインダーは、以下のポリマーの中から適宜選択して、好ましくは組み合わせて、用いることができる。このようなポリマーとしては、顔料分散性が良く、また、多官能モノマー、光重合開始剤との相溶性が良く、アルカリ現像液溶解性、有機溶剤溶解性、強度、軟化温度等が適当であるものが好ましい。
【００４９】
上記ポリマーの例として、（メタ）アクリル酸と（メタ）アクリル酸エステルとの共重合体、スチレン／無水マレイン酸共重合体、及びスチレン／無水マレイン酸共重合体とアルコール類との反応物等を挙げることができる。（メタ）アクリル酸と（メタ）アクリル酸エステルとの共重合体が好ましい。その重量平均分子量としては、５０００〜２０００００が好ましい。着色感光性組成物中のバインダーの好ましい量は、全固形分に対して２０から８０重量％の範囲である。
【００５０】
着色感光性組成物に好適に用いられる有機溶剤の例としては、エチレングリコールモノメチルエーテル、エチレングリコールモノエチルエーテル、プロピレングリコールモノメチルエーテル、プロピレングリコールモノエチルエーテル、ジエチレングリコールモノメチルエーテル、エチレングリコールモノエチルエーテル等の（ポリ）アルキレングリコールモノアルキルエーテルおよびこれらの酢酸エステル類；酢酸エチル、酢酸ｎ−プロピル、酢酸ｉ−プロピル、酢酸ｎ−ブチル、酢酸ｉ−ブチル等の酢酸エステル類；ベンゼン、トルエン、キシレンなどの芳香族炭化水素類；メチルエチルケトン、アセトン、メチルイソブチルケトン、シクロヘキサノンなどのケトン類；エタノール、プロパノール、ブタノール、ヘキサノール、シクロヘキサノール、エチレングリコール、ジエチレングリコール、グリセリン等のアルコール類などを挙げることができる。特に、アルキレングリコールモノアルキルエーテル類、およびその酢酸エステル類、酢酸エステル類、メチルエチルケトンが好ましい。上記溶剤は、全固形分に対して、５０から２０００重量％で使用することが好ましい。
上記有機溶剤は、顔料分散用の溶剤として、即ち顔料分散組成物の作製にも好ましく使用することができる。
【００５１】
着色感光性組成物に用いられる多官能モノマーとしては、特開昭６０−２５８５３９号公報に記載されているような公知の（メタ）アクリル酸エステル、ウレタン（メタ）アクリレート、（メタ）アクリル酸アミド、アリル化合物、ビニルエステル等を挙げることができる。（メタ）アクリル酸エステルが好ましい。モノマーは、着色感光性組成物の固形分の１０〜６０重量％の量で使用することが好ましい。
【００５２】
着色感光性組成物に用いられる光重合開始剤としては、約３００〜５００ｎｍの範囲に少なくとも約５０の分子吸光係数を有する化合物を、少なくとも１種使用することが好ましい。このような化合物としては、例えば、特開平２−４８６６４号公報、特開平１−１５２４４９号公報及び特開平２−１５３３５３号公報に記載されているような、芳香族ケトン類、ロフィン２量体、ベンゾイン、ベンゾインエーテル類、ポリハロゲン類を挙げることができ、さらにこれらを２種以上組み合わせて使用することもできる。４，４’−ビス（ジエチルアミノ）ベンゾフェノンと２−（ｏ−クロロフェニル）−４，５−ジフェニルイミダゾール２量体の組み合わせ、及び４−［ｐ−Ｎ，Ｎ−ジ（エトキシカルボニルメチル）−２，６−ジ（トリクロロメチル）−ｓ−トリアジン］が好ましい。光重合開始剤の含有量は、着色感光性組成物の固形分に対し、０．２〜１０重量％の範囲が好ましい。
【００５３】
本発明の着色感光性組成物を用いて着色画像の作成は、基本的に下記（１）〜（３）の工程により行なうことができる。
【００５４】
（１）一般式（Ｉ）の分散剤、有機顔料、アルカリ可溶性バインダー及び有機溶剤を混合して充分混練し、顔料分散液を得た後、モノマー、光重合開始剤、および必要に応じて希釈溶剤を添加して着色感光性組成物（塗布液）を調製する工程、
（２）得られた着色感光性組成物を基板上に塗布乾燥して、又は別の仮支持体上に塗布して形成した層を基板上に転写して、着色感光性層を形成する工程、
（３）基板上に形成された着色感光性組成物層を露光、現像し、パターンを形成する工程。
【００５５】
液晶ディスプレー等に用いるカラーフィルターの場合には、（２）、（３）の工程を繰り返し行い、２色目以降のパターンを組み合わせて作成する。転写法によりカラーフィルターを作成する方法については、例えば特開平４−２０８９４０号公報、特開平５−７２７２４号公報、特開平５−８０５０３号公報、特開平５−１７３３２０号公報等に記載されている。
【００５６】
基板としては、ガラス板や透明プラスティック板等の透明な材料が一般に用いられる。基板と着色感光性組成物との密着力を向上させるために、市販の各種シランカップリング剤等を組成物に添加するか、あるいはあらかじめ基板に処理しておいても良い。
【００５７】
着色感光性組成物の塗布液の基板への塗布は、スピンナー、ロールコーター、バーコーター、カーテンコーター等の塗布機用いて行なわれる。
【００５８】
仮支持体上に形成された組成物の層を、基板上に転写する方法としては、常圧または減圧下にヒートロールラミネーターを用いる方法が好ましい。
【００５９】
現像時に使用される現像液の例としては、アルカリ金属またはアルカリ土類金属の水酸化物または炭酸塩、炭酸水素塩、アンモニア水、４級アンモニウム塩の水溶液等を挙げることができる。特に炭酸ナトリウム水溶液が好ましい。
【００６０】
以下に本発明の実施例を記載するが、本願はこれによって限定されるものではない。
【００６１】
【実施例】
［合成例１］  化合物（１）の合成
特開昭４９−１７４２３号公報の例２に従って２−クロロ−４−メトキシ−６−［（３−フェニル−７−クマリニル）アミノ］−１，３，５−トリアジンを合成し、この化合物１０ｇとＮ，Ｎ−ジエチルアミノプロピルアミン３．８ｇをテトラヒドロフラン中で還流下で３時間反応させ、得られた反応液を水中に投入して析出した結晶を濾取した。融点が１８７℃の化合物（１）の結晶９．２ｇを得た。
【００６２】
［合成例２（比較化合物の合成例）］  化合物（２）の合成
８００ｇの砕氷中に、塩化シアヌル３６．９をアセトン３２０ｍＬに溶解した溶液を、攪拌しながら滴下して分散させる。この分散液に、アニリン１８．６ｇを分散液を５℃以下に保ちながら、滴下する。アニリンの滴下と同時に且つ等速度で５％炭酸ナトリウム水溶液２１０ｍＬを滴下して、結晶を析出させ、２，４−ジクロロ−６−フェニルアミノ−１，３，５−トリアジンを得た。
得られた化合物２４．１ｇをテトラヒドロフラン２５０ｍＬに溶解し、氷冷下で２５％ナトリウムメチラートメタノール溶液１９．３ｇをゆっくり滴下し、３時間反応させ、得られた反応液を水中に投入して析出した結晶を濾取し、２−クロロ−４−メトキシ−６−フェニルアミノ−１，３，５−トリアジンを得た。更に、この化合物１０ｇとＮ，Ｎ−ジエチルアミノプロピルアミン６．０ｇとテトラヒドロフラン中で還流下で反応させ、得られた反応液を水中に投入し、ついで酢酸エチルで抽出して油状の化合物（２）８．９ｇを得た。
Ｈ1 ＮＭＲ  （３００ＭＨｚ、ＣＤＣｌ3 ）
１．００〜１．１０ｐｐｍ  ６Ｈ，ｔ
１．６５〜１．８０ｐｐｍ  ２Ｈ，ｍ
２．４５〜２．５５ｐｐｍ  ６Ｈ，ｍ
３．４５〜３．５５ｐｐｍ  ２Ｈ，ｑ
３．８５〜３．９５ｐｐｍ  ３Ｈ，ｗ
６．５５〜６．７０ｐｐｍ  １Ｈ，ｍ
７．００〜７．１０ｐｐｍ  １Ｈ，ｍ
７．２０〜７．３５ｐｐｍ  ３Ｈ，ｍ
７．５５〜７．６５ｐｐｍ  ２Ｈ，ｍ
【００６３】
【化１５】
0003967783.tif 000014
【００６４】
［合成例３］  化合物（４）の合成
特公昭４８−３７９６９号公報の実施例１４に従って２−クロロ−４−ジエチルアミノ−６−［（３−フェニル−７−クマリニル）アミノ］−１，３，５−トリアジンを合成し、この化合物１０ｇとＮ，Ｎ−ジエチルアミノプロピルアミン３．４ｇをテトラヒドロフラン中で還流下で４時間反応させ、得られた反応液を水中に投入して析出した結晶を濾取した。融点が１４６℃の化合物（４）の結晶９．２ｇを得た。
【００６５】
［合成例４（比較化合物の合成例）］  化合物（８）の合成
合成例２と同様にして２，４−ジクロロ−６−フェニルアミノ−１，３，５−トリアジンを得た。
得られた化合物１０ｇをテトラヒドロフラン２２０ｍＬに溶解し、氷冷下でアニリン１２．７ｇ及びトリエチルアミン１３．８ｇをテトラヒドロフラン６５ｍＬに溶解した溶液をゆっくり滴下し、３時間反応させ、得られた反応液を水中に投入して析出した結晶を濾取し、２−クロロ−４，６−ジフェニルアミノ−１，３，５−トリアジンを得た。更に、この化合物１０ｇとＮ，Ｎ−ジエチルアミノプロピルアミン４．８ｇとテトラヒドロフラン中で還流下で反応させ、得られた反応液を水中に投入して析出した結晶を濾取し、融点が８７℃の化合物（８）１０．５ｇを得た。
Ｈ1 ＮＭＲ  （３００ＭＨｚ、ＣＤＣｌ3 ）
１．００〜１．１０ｐｐｍ  ６Ｈ，ｔ
１．７０〜１．８０ｐｐｍ  ２Ｈ，ｍ
２．４５〜２．５５ｐｐｍ  ６Ｈ，ｍ
３．４５〜３．５５ｐｐｍ  ２Ｈ，ｑ
６．２０〜６．３０ｐｐｍ  １Ｈ，ｍ
６．９５〜７．０５ｐｐｍ  ４Ｈ，ｍ
７．２５〜７．３５ｐｐｍ  ４Ｈ，ｍ
７．５５〜７．６５ｐｐｍ  ４Ｈ，ｍ
【００６６】
【化１６】
0003967783.tif 000015
【００６７】
［実施例１］
下記組成の黄色顔料分散液を調製した。
Ｃ．Ｉ．ピグメントイエロー１３９                        １３．６６ｇ
前記（１）の化合物                                        １．３７ｇ
メタクリル酸／メタクリル酸ベンジル共重合体              １１．３８ｇ
（モル比：２８／７２、重量平均分子量：３万）
１−メトキシ−２−プロピルアセテート                    ５３．６０ｇ
【００６８】
上記組成の材料を、モーターミルＭ５０（アイガー社製）で、直径０．６５ｍｍのジルコニアビーズを用い、周速９ｍ／ｓで９時間分散し、顔料分散液を作製した。
【００６９】
［比較例１］
実施例１において前記（１）の化合物の代わりに前記（２）の化合物を使用した以外は実施例１と同様にして黄色顔料分散液を調製した。
【００７０】
［実施例２］
実施例１において前記（１）の化合物の代わりに前記（４）の化合物を使用した以外は実施例１と同様にして黄色顔料分散液を調製した。
【００７１】
［比較例２］
実施例１において前記（１）の化合物の代わりに前記（８）の化合物を使用した以外は実施例１と同様にして黄色顔料分散液を調製した。
【００７２】
［実施例３］
実施例１において黄色顔料分散液の代わりに下記の赤色顔料分散液を使用した以外は実施例１と同様にして赤色顔料分散液を調製した。
下記組成の赤色顔料分散液を調製した。
Ｃ．Ｉ．ピグメントレッド１７７                          １１．３８ｇ
Ｃ．Ｉ．ピグメントイエロー１３９                          ２．７８ｇ
前記（１）の化合物                                        １．３７ｇ
メタクリル酸／メタクリル酸ベンジル共重合体              １１．３８ｇ
（モル比：２８／７２、重量平均分子量：３万）
１−メトキシ−２−プロピルアセテート                    ５３．６０ｇ
【００７３】
［比較例３］
実施例１において前記（１）の化合物を使用しなかった以外は実施例１と同様にして黄色顔料分散液を調製した。
【００７４】
得られた顔料分散液を下記の方法にしたがって評価した。
（１）粘度測定：
得られた顔料分散液を、Ｅ型粘度計を用いて粘度を測定、増粘の程度を評価した。
【００７５】
（２）コントラスト測定：
得られた顔料分散液をガラス基板上に膜厚６μｍに塗布し、サンプルを作製した。２枚の偏光板の間にこのサンプルを置き、偏光軸が平行のときと垂直のときとの透過光量を測定し、その比をコントラストとした（「1990年第７回色彩光学コンファレンス、５１２色表示１０．４”サイズＴＦＴ−ＬＣＤ用カラーフィルター、植木、小関、福永、山中」を参考にした）。
【００７６】
［実施例４］
＜カラーフィルター作成用赤色感光性組成物の調製＞
（光重合性感光性組成物の調製）
メタクリル酸／メタクリル酸ベンジル共重合体              ３０ｇ
（モル比：２８／７２、重量平均分子量：３万）
ペンタエリスリトールテトラアクリレート                    ７．７ｇ
４−［ｐ−Ｎ，Ｎ−ジ（エトキシカルボニルメチル）          ０．３ｇ
−２，６−ジ（トリクロロメチル）−ｓ−トリアジン］
ハイドロキノンモノメチルエーテル                          ０．０１ｇ
１−メトキシ−２−プロピルアセテート                    ６２ｇ
【００７７】
上記の感光性組成物に、赤の顔料として、Ｃ．Ｉ．ピグメントレッド１７７をアクリル系樹脂に分散した粉末加工顔料（カラーテックスレッド  Ｕ３ＢＮ、山陽色素株式会社製）を１−メトキシ−２−プロピルアセテートに分散させた液（固形分含有量３３％）４５ｇと、色補正のため、実施例１で調製した黄色顔料分散液を９ｇ混合して、カラーフィルター作成用赤色感光性組成物を調製した。
【００７８】
［比較例４］
実施例４において実施例１で調製した黄色顔料分散液の代わりに比較例１で調製した黄色顔料分散液を使用した以外は実施例４と同様にしてカラーフィルター作成用赤色感光性組成物を調製した。
【００７９】
［実施例５］
実施例４において実施例１で調製した黄色顔料分散液の代わりに実施例２で調製した黄色顔料分散液を使用した以外は実施例４と同様にしてカラーフィルター作成用赤色感光性組成物を調製した。
【００８０】
［比較例５］
実施例４において実施例１で調製した黄色顔料分散液の代わりに比較例２で調製した黄色顔料分散液を使用した以外は実施例４と同様にしてカラーフィルター作成用赤色感光性組成物を調製した。
【００８１】
［実施例６］
実施例４において実施例１で調製した黄色顔料分散液と粉末加工顔料の分散液の代わりに実施例３で調製した赤色顔料分散液を５４ｇ使用した以外は実施例４と同様にしてカラーフィルター作成用赤色感光性組成物を調製した。
【００８２】
［比較例６］
実施例４において実施例１で調製した黄色顔料分散液の代わりに比較例３で調製した黄色顔料分散液を使用した以外は実施例４と同様にしてカラーフィルター作成用赤色感光性組成物を調製した。
【００８３】
得られたカラーフィルター作成用赤色感光性組成物について、上記と同様にして粘度を測定し、下記のようにしてカラーフィルターを作成し、上記と同様にそのコントラストを測定した。
ガラス基板上にカラーフィルター作成用赤色感光性組成物をスピナーで塗布し、１００℃で２分間乾燥させて、約２μｍの膜を形成した。次いで窒素気流下、超高圧水銀灯で露光した後、１％炭酸ナトリウム水溶液で現像した。得られたカラーフィルターのコントラストを、測定した。
【００８４】
実施例と比較例で得られた顔料分散液及び赤色感光性組成物の評価結果を表１に示す。
【００８５】
表１
────────────────────────────────────
粘度(cp)              コントラスト
顔料分散液膜          感光性組成物膜
────────────────────────────────────
実施例１      ４０          ２００                −
実施例２      ７０          １８５                −
────────────────────────────────────
比較例１      ８０          １８０                −
比較例２      ５０          １７０                −
比較例３  １２００以上        １０                −
────────────────────────────────────
実施例３      ７０        １７００                −
────────────────────────────────────
実施例４      ７０            −              １８５０
実施例５      ７０            −              １８２５
────────────────────────────────────
比較例４      ７０            −              １７８５
比較例５      ７０            −              １７５０
比較例６      ７０            −                １５０
────────────────────────────────────
実施例６      ７０            −              １７００
────────────────────────────────────
【００８６】
これから、本発明の分散剤を用いた顔料分散液は、粘度が低く、カラーフィルターを作成した場合に高いコントラストが得られることが分かる。
【００８７】
【発明の効果】
本発明の顔料分散組成物は、流動性、分散安定性に優れ、かつ顔料粒子が微細化されていて着色力に優れている。また、顔料分散組成物及びこれを含む着色感光性組成物を用いて、アルカリ性水溶液で現像して画像を形成した場合、良好な現像適性を示し、かつ高い着色力を有する着色画像を形成することができる。